(57)【要約】【課題】一液型光硬化性樹脂を用いることにより、簡便で生産効率に優れたシンク付き天板の製造方法を提供する。【解決手段】エチレン性不飽和基を有する化合物（好ましくはエチレン性不飽和基を２個以上有する化合物）と、光照射によりラジカルを発生するカンファ−キノン、ベンジル、３−ケトクマリンなどのα−ジケトン系光重合開始剤を含有する一液型光硬化性樹脂組成物を用いてステンレス製シンクと人工大理石製天板を接合し、シンク付き天板を製造する。【選択図】図１
2008223301.tif 000002
【特許請求の範囲】
【請求項１】
光硬化性樹脂組成物を用いてシンクと天板を接合することを特徴とするシンク付き天板の製造方法。
【発明の詳細な説明】
【技術分野】
【０００１】
本発明は、一液型光硬化性樹脂を用いた簡便で生産効率に優れたシンク付き天板の製造方法に関する。
【背景技術】
【０００２】
住宅におけるキッチンはリビングと一体化していることが多く、機能だけではなく高度な意匠性も求められている。そこで、天板とシンクをステンレスで一体成型したステンレスキッチンの他、各種素材のシンクと人工大理石などの天板を接合した複合キッチンも用いられている。後者の場合、シンクと人工大理石の接合用に各種樹脂が用いられているが、それぞれ短所がある。
【０００３】
二液型ウレタン樹脂は硬化速度が速く生産効率に優れるものの、二液混合のための装置が必要であり、使用後は装置を洗浄する必要がある。また、製造ラインが停止するようなトラブルが発生した場合、ウレタン樹脂はすぐに硬化してしまうため、仕掛かり品が全て不良品となってしまう問題がある。一方、一液型シリコーン樹脂は二液混合の必要はないが、硬化が遅いため生産効率を上げられない点や、内部の硬化性が悪いなどの問題がある。また、特許文献１には、二液型速硬化弾性接着剤を用いた接着方法が開示されているが、二液混合の手間は解消されていない。このように、簡便で生産効率に優れるシンク付き天板の製造方法は見出されていなかった。
【特許文献１】特開平７−２２４２５１号公報
【発明の開示】
【発明が解決しようとする課題】
【０００４】
本発明は、一液型光硬化性樹脂を用いることにより、簡便で生産効率に優れたシンク付き天板の製造方法を提供するものである。
【課題を解決するための手段】
【０００５】
本発明は、光硬化性樹脂組成物を用いてシンクと天板を接合することを特徴とするシンク付き天板の製造方法である。
【発明の効果】
【０００６】
本発明からなるシンク付き天板の製造方法は、一液型光硬化性樹脂を用いるため樹脂を混合する必要がなく、混合装置やそのメンテナンスが不要である。また、基材塗布後に光を照射しなければ硬化しないため、製造ラインが停止するようなトラブルが発生した場合であっても仕掛かり品が不良とならない。さらに、光を照射すれば素早く硬化するため、生産効率にも優れる生産方法となる。
【発明を実施するための最良の形態】
【０００７】
本明細書中において、アクリレートとメタクリレートを総称して（メタ）アクリレートと表記することがある。
【０００８】
本発明に使用する一液型光硬化性樹脂は、エチレン性不飽和基を有する化合物と、光照射によりラジカルを発生する光重合開始剤を含有するものである。エチレン性不飽和基を有する化合物として、エチル（メタ）アクリレート、ブチル（メタ）アクリレート、２−エチルヘキシル（メタ）アクリレート、イソボロニル（メタ）アクリレート、ノルボルニル（メタ）アクリレート、アダマンチル（メタ）アクリレート、ヒドロキシエチル（メタ）アクリレート、スチレン、α−メチルスチレン、クロロスチレン、ビニルトルエン、ｔ−ブチルスチレンなどが挙げられる。また、エチレン性不飽和基を２個以上有する化合物としては、例えばエポキシ樹脂、ポリエステル樹脂、アクリル樹脂などの樹脂に（メタ）アクリレ−ト基やアリル基などを導入したもの、トリメチロールプロパントリ（メタ）アクリレート、テトラメチロールメタンテトラ（メタ）アクリレート、テトラメチロールメタンテトラ（メタ）アクリレート、ジペンタエリスリトール（メタ）アクリレート、トリシクロデカンジメタノールジ（メタ）アクリレート、２，２−ビス（４−（３−メタクリロキシ−２−ヒドロキシプロポキシ）−フェニル）プロパン、ジ（メタクリロキシエチル）トリメチルヘキサメチレンジウレタン、２，２−ビス（４−メタクリロキシポリエトキシフェニル）プロパンなどの１価又は多価アルコールの（メタ）アクリル酸エステル、４−（メタ）アクリロイルオキシメトキシカルボニルフタル酸、４−（メタ）アクリロイルオキシエトキシカルボニルフタル酸などの４−（メタ）アクリロイルオキシル基含有芳香族ポリカルボン酸及びその酸無水物、ジビニルベンゼンなどの芳香族ビニル化合物、ジアリルフタレート、ジアリルイソフタレート、ポリジメチルシリコンジ（メタ）アクリレート、ウレタンオリゴマー等が挙げられる。樹脂の硬化性や樹脂硬化物の耐汚染性の面から、エチレン性不飽和基を２個以上有する化合物を用いることが好ましい。本発明の一液型光硬化性樹脂は、ステンレス及び人工大理石に対して良好な密着性を有している。
【０００９】
光重合開始剤は特に制限なく使用できるが、内部硬化性を考慮すると３８０〜１５００ｎｍ程度の可視光または近赤外光によりラジカルを発生できるものが好ましい。具体的にはカンファ−キノン、ベンジルジベンゾイル、３−ケトクマリンなどのα−ジケトン系光重合開始剤が挙げられ、第１級、第２級または第３級アミンとカルボン酸の塩などを重合促進剤として併用してもよい。
【００１０】
光照射は、使用する光重合開始剤に対応する波長の光を出すものであれば特に制限なく使用でき、３８０〜１５００ｎｍの波長を出すものとしては、ハロゲンランプ、キセノンランプ、蛍光灯、太陽光、半導体レ−ザ−、発光ダイオ−ドなどが挙げられる。照射条件は光硬化型組成物の厚みや組成などにより適宜選択できる。
【００１１】
一液型光硬化性樹脂には、必要に応じてその他の配合物を添加することができる。充填材として、炭酸カルシウム、クレ−、タルク、マイカ、シリカ、硫酸バリウム、チタン白、カ−ボンブラックなどの顔料や樹脂粉末などを添加でき、さらに消泡剤、レベリング剤、揺変剤、老化防止剤等を添加してもよい。
【００１２】
以下、実施例に基づき本発明をさらに詳細に説明する。本発明は実施例に限定されるものではない。
【実施例】
【００１３】
エチレン性不飽和基を有する化合物として、ビニルエステル化合物及び光重合開始剤を含有するＬＣ−３１６０（昭和高分子株式会社製、商品名）７８．４重量部及びＬＣ−３３０４（昭和高分子株式会社製、商品名）５．６重量部、重合促進剤としてメタクリル酸ジメチルアミノエチルであるアクリエステルＤＭ（三菱レイヨン株式会社製、商品名）０．６重量部、充填材として超微粉タイプ高純度タルクであるタルクＬ−１（日本タルク株式会社製、商品名）１４重量部、顔料として黒色トナーであるＥＴ６Ｎ１０９ブラック（大日精化株式会社製、商品名）０．１重量部、白色トナーとしてＥＴ３Ｗ１１４（Ａ）ホワイト（大日精化株式会社製、商品名）０．１重量部、揺変剤としてアエロジルＲＹ−２００Ｓ（日本アエロジル株式会社製、商品名）１．４重量部を混合、攪拌して一液型光硬化性樹脂Ａを得た。また、各材料の配合量を表１記載のように変え、同様に一液型光硬化性樹脂Ｂを得た。
【００１４】
エチレン性不飽和基を有する化合物として、ウレタンアクリレートであるＣＮ−９１７８（SARTOMER社製、商品名）３７．４重量部、ビスフェノールＡ型エポキシアクリレートであるＣＮ−１０４Ａ８５ＬＣ（SARTOMER社製、商品名）２６．４重量部、１，６−ヘキサンジオールジアクリレートであるＡ−ＨＤ−Ｎ（新中村化学工業株式会社製、商品名）２４．２重量部、可視光重合開始剤であるカンファーキノン（ガルーダケミカル社製、商品名）０．１重量部及びＤＥＴＸ−Ｓ（製、商品名）０．１重量部、重合促進剤としてアクリエステルＤＭ  ０．４重量部、充填材として高純度タルクであるタルクＭＳ（日本タルク株式会社製、商品名）１１重量部、顔料としてＥＴ６Ｎ１０９ブラック  ０．１重量部を混合、攪拌して一液型光硬化性樹脂Ｃを得た。
【００１５】
【表１】
2008223301.tif 000003
【００１６】
各一液型光硬化性樹脂組成物について、三菱電機照明製400Wメタルハライドランプを用いて表２記載の条件で硬化し、各種物性を評価して表２にまとめた。なお、硬化膜厚は５ｍｍとし、各照射時間後は完全に硬化していた。また、ショアＤ硬度は以下の方法に基づいて測定した。
【００１７】
【表２】
2008223301.tif 000004
【００１８】
ショアＤ硬度
実施例、比較例の光硬化型組成物を内径４５ｍｍ、深さ５ｍｍのメッキ鋼板製開放容器に厚み４ｍｍとなるように注入後、三菱電機照明製４００Ｗメタルハライドランプを用い６０ｍＷ／ｃｍ２照度（３８０−４５０ｎｍ）で９００秒、光照射し、厚み４ｍｍでφ４５ｍｍの光硬化物を得た。光照射により発熱硬化するため２３℃、５０％ＲＨの雰囲気で２時間、静置し温度が２３℃になった光硬化物試験片の硬度をショアＤ硬度計（高分子計器製）で測定した。
【００１９】
表２記載の条件で硬化した各樹脂硬化物に、以下の汚染物質を接触させて変化が起きるか観察したが、いすれの汚染物資に対しても変化は見られなかった。（汚染物質：紅茶、コーヒー、ミルク、食酢、１０％クエン酸水溶液、オリーブ油、１０％アンモニア水、酸性亜硫酸ナトリウム飽和水溶液、醤油）
【００２０】
実施例
各一液型光硬化性樹脂組成物を用いて、ステンレス製シンクと人工大理石天板を接合した。（図１）どの樹脂を用いた場合も二液混合の手間がなく、１５分以内の光照射により硬化が完了したため、生産性が良好であった。また、シンクと天板の間からの水漏れもなく、密着性は良好であった。
比較例
二液型ウレタン樹脂を用いて、ステンレス製シンクと人工大理石天板を接合したが、二液混合の必要があった。また、一液型シリコーン樹脂を用いて、ステンレス製シンクと人工大理石天板を接合したが、１５分では完全に硬化せず、作業性が悪かった。
【図面の簡単な説明】
【００２１】
【図１】一液型光硬化性樹脂組成物を用いたシンクと天板の接着状態
【符号の説明】
【００２２】
１  ステンレス製シンク
２  人工大理石天板
３  一液型光硬化性樹脂組成物
【図１】
2008223301.tif 000005